FR 3086950 A1 20200410 FR 1859354 A 20181009 La présente invention concerne une composition de caoutchouc utilisable dans un organe mécanique à fonction dynamique, un procédé de préparation de cette composition, un tel organe et une utilisation d'un polymère à fonctions uréthanes. L'invention s'applique notamment à des organes mécaniques en particulier choisis parmi des supports antivibratoires et des articulations élastiques pour véhicules à moteur ou dispositifs industriels, à titre non limitatif. De manière connue, les polyuréthanes (PU) sont obtenus par réaction entre des groupes fonctionnels isocyanate (NCO) et alcool (OH) pour 10 l'obtention de la fonction uréthane (NHCOO) Parmi les polyuréthanes qui sont typiquement préparés par la réaction entre un premier précurseur constitué d'un polyisocyanate, un second précurseur constitué d'un polyol à chaîne longue et un allongeur de chaîne de type polyol, on connaît les polyuréthanes segmentés qui 15 comprennent des segments souples formés par le second précurseur et des segments rigides formés par le premier précurseur et l'allongeur de chaîne, avec une séparation de phases entre ces segments souples et rigides qui sont immiscibles entre eux. Le document VVO-A1-2015/032681 concerne des mélanges 20 de polyuréthanes thermoplastiques et de caoutchoucs notamment pour des rouleaux d'impression, et divulgue exclusivement dans ses exemples l'obtention in situ d'un polyuréthane-urée entremêlé à un caoutchouc nitrile (NBR) par réaction de ce dernier avec un unique prépolymère préalablement préparé qui incorpore conjointement deux précurseurs polyisocyanate et 25 macroglycol et avec un allongeur de chaîne de type diamine. Un inconvénient majeur des polyuréthane-urée synthétisés dans ce document réside dans l'utilisation d'un prépolymère de précurseurs, qui limite la synthèse in situ du polyuréthane-urée à l'utilisation d'un élastomère polaire tel que le NBR, et dans le fait que la dispersion obtenue du 30 polyuréthane-urée dans le NBR génère des propriétés mécaniques et 2 notamment dynamiques insuffisantes pour les mélanges NBR/polyuréthaneurée testés, lesquels n'incorporent pas la moindre charge renforçante. On connaît par ailleurs des polyuréthanes sans isocyanate (« NIPU » en anglais pour « non-isocyanate polyurethanes ») qui ont été 5 récemment développés afin de s'affranchir des problèmes de toxicité et de stabilité des isocyanates et d'anticiper ainsi une réglementation plus contraignante concernant leur utilisation. Ces « NIPU » sont typiquement préparés en faisant réagir des dérivés aminés sur des carbonates cycliques, pour l'obtention de polyhydroxyuréthanes (PHU) » selon le schéma 10 réactionnel ci-dessous ci T b OH OH H2N"Fe,NH2 H H - R 8 Le document US 9,416,227 B2 divulgue la préparation sans isocyanate de microparticules d'un tel polyhydroxyuréthane. 15 De manière conventionnelle, le renforcement des élastomères au sein de compositions de caoutchouc est réalisé par ajout de charges telles que le noir de carbone et/ou la silice, afin d'améliorer les propriétés mécaniques des compositions grâce à l'effet hydrodynamique et aux interactions entre l'élastomère et les charges, d'une part, et entre les charges 20 elles-mêmes, d'autre part. Cependant, ces interactions charges-élastomère et charges-charges génèrent un phénomène indésirable que l'on désigne usuellement sous le nom d'effet Payne et qui se traduit par une non-linéarité (i.e. rigidification en amplitude) et une rigidification notamment aux basses 25 températures des compositions de caoutchouc réticulées soumises à des sollicitations dynamiques. Cette rigidification entraîne des propriétés dynamiques pouvant s'avérer insatisfaisantes pour les compositions du fait des interactions précitées avec les charges renforçantes utilisées, propriétés dynamiques qui de manière usuelle peuvent être évaluées par la mesure, à 30 deux amplitudes de déformations dynamiques, d'un ratio de modules de conservation G' relatifs aux modules complexes de cisaillement G* des 3 compositions. Pour rappel, le module complexe G* est défini par l'équation G* = G' + iG", avec : G' : partie réelle de G* appelée module de conservation ou élastique, G' caractérisant la rigidité ou le comportement viscoélastique de la 5 composition (i.e. l'énergie conservée et totalement restituée) ; et G" : partie imaginaire de G* appelée module de perte ou de dissipation, G" caractérisant le comportement visqueux de la composition (i.e. l'énergie dissipée sous forme de chaleur, étant précisé que le rapport G"/G' définit le facteur de perte tan 6). Ce ratio correspond typiquement à G', mesuré par analyse mécanique dynamique (AMD) à une faible amplitude de déformation dynamique, rapporté à G' mesuré à une amplitude élevée de déformation dynamique, avec les deux modules G' qui sont mesurés à une même fréquence et à une même température (e.g. G' 0,5% / G' 20%). De manière connue, G' 0,5% / G' 20% est usuellement compris entre 1,80 et 2,00 pour une composition de caoutchouc à base d'un polyisoprène (IR) et renforcée par 40 pce d'un noir de carbone de grade N330 afin d'être utilisable dans des applications dynamiques (pce : parties en poids pour 100 parties d'élastomère(s)). En effet, on sait que dans les matériaux renforcés le comportement viscoélastique varie dès les faibles amplitudes de déformations dynamiques, avec une décroissance sensible de G' avec une augmentation significative de la déformation. Au cours de ses recherches récentes, la Demanderesse a cherché de manière intensive à minimiser cet effet Payne dans des compositions de caoutchouc réticulées en réduisant au maximum le ratio précité de modules de conservation G' 0,5% / G' 20% pour qu'il soit aussi proche de 1,00 que possible, de sorte que le module de conservation G' à une déformation maximale de 20 % soit à peine plus réduit que celui à une déformation quasiment nulle de 0,5 % sans pénaliser les propriétés statiques des compositions (notamment en termes de modules sécants et de rigidité), 4 de sorte rendre ces compositions particulièrement avantageuses dans des applications dynamiques. Un but de la présente invention est donc de proposer de nouvelles compositions de caoutchouc qui remédient notamment aux 5 inconvénients précités en améliorant en particulier les propriétés dynamiques des compositions de caoutchouc de l'art antérieur tout en conservant leurs propriétés statiques Ce but est atteint en ce que la Demanderesse vient essentiellement de découvrir d'une manière surprenante que si l'on fait réagir 10 par mélangeage thermomécanique un élastomère avec une charge renforçante, des précurseurs d'un polymère à groupes uréthanes et un allongeur de chaîne, puis si l'on réticule le produit de cette réaction, alors on peut obtenir à certaines conditions détaillées ci-dessous une dispersion fine et homogène dans l'élastomère de ce polymère à groupes uréthanes qui est 15 segmenté en étant formé in situ dans la matrice élastomère avec, pour la composition obtenue, un effet Payne minimisé et des propriétés statiques conservées, en comparaison d'un mélange réticulé de caoutchouc à base du même élastomère mais dépourvu de polymère à groupes uréthanes et comprenant à la place la même charge renforçante selon une quantité 20 augmentée de la quantité dudit polymère dans la composition. En d'autres termes, une composition de caoutchouc selon l'invention est à base d'au moins un élastomère et comprend une charge renforçante et un polymère à groupes uréthanes dispersé dans ledit au moins un élastomère, la composition comprenant le produit d'une réaction in situ de 25 mélangeage thermomécanique dudit au moins un élastomère avec ladite charge renforçante, des précurseurs dudit polymère à groupes uréthanes et un allongeur de chaîne. Selon l'invention, la composition, qui est utilisable dans un organe mécanique à fonction dynamique en particulier choisi parmi des 30 supports antivibratoires et des articulations élastiques pour véhicules à moteur ou dispositifs industriels, présente un rapport G' 0,5% / G' 20% de modules de conservation G' relatifs aux modules de cisaillement complexes G* vérifiant 5 l'une au moins des conditions suivantes (i) à (v), G' 0,5% et G' 20% étant mesurés selon la norme ISO 4664 à des amplitudes de déformations dynamiques respectives de 0,5 % et 20 %, sur des éprouvettes de double cisaillement soumises à des déformations en cisaillement de 0,02 % à 50 % à 5 une même fréquence de 5 Hz et à une même température T (i) G' 0,5 % / G' 20% É 1,15 pour T = 100°C, (ii) G' 0,5 % 1G' 20 % É 1,40 pour T = 65° C, (iii) G' 0,5 % 1G' 20 % É 1,50 pour T = 25° C, (iv) G' 0,5 % 1G' 20 % É 1,60 pour T = 0° C, 10 (y) G' 0,5 % 1G' 20 % É 2,50 pour T = -30° C. Par « charge renforçante », on entend ici toute charge dispersée en étant très finement divisée dans la matrice élastomère de la composition (i.e. dans ledit au moins un élastomère) et apte à renforcer la 15 composition pour lui conférer notamment des modules sécants, une résistance à la rupture et une rigidité suffisamment élevés, cette charge pouvant comprendre au moins une charge organique telle qu'un noir de carbone suffisamment renforçant pour l'application considérée et/ou au moins une charge inorganique telle qu'une silice suffisamment renforçante pour 20 cette application. Par « produit d'une réaction in situ de mélangeage thermomécanique », on entend ici de manière usuelle le mélange produit par un travail mécanique des ingrédients précités comprenant au moins une étape thermique, au cours duquel on malaxe non seulement ledit au moins un 25 élastomère avec ladite charge renforçante, lesdits précurseurs et ledit allongeur de chaîne, mais de préférence en outre avec d'autres additifs conventionnellement utilisés dans des compositions de caoutchouc tels qu'un complexe activateur (e.g. oxyde de zinc et acide stéarique) et un plastifiant (e.g. une huile), à l'exception du système de réticulation (e.g. un système de 30 vulcanisation comprenant du soufre et des accélérateurs) qui est ajouté au mélange non réticulé obtenu suite à ce mélangeage thermomécanique en vue 6 de l'obtention de la composition selon l'invention, laquelle est finalement réticulée de manière connue, comme expliqué ci-dessous. On notera qu'une composition de caoutchouc réticulée selon l'invention ainsi obtenue forme des réseaux enchevêtrés comprenant un 5 réseau élastomère réticulé incorporant des segments rigides dudit polymère à groupes uréthanes, et un réseau de renforcement organique comprenant des segments souples de ce polymère, lequel est avantageusement dispersé de manière fine et globalement homogène dans l'élastomère, comme expliqué ci-dessous. La Demanderesse a découvert que cet enchevêtrement particulier 10 de segments respectivement souples et rigides formés par ce polymère ainsi dispersé permet d'obtenir les conditions précitées (i) à (y) particulièrement avantageuses dont l'une au moins est vérifiée pour ledit rapport G' 0,5% / G' 20% On notera également que ces conditions (i) à (v) témoignent 15 d'une minimisation (i.e. réduction significative) de l'effet Payne sur une large plage de températures allant de -30° C à 100° C, en comparaison de l'effet Payne observé pour une composition réticulée conventionnelle dépourvue dudit polymère et comprenant la même charge renforçante mais selon une quantité augmentée de la quantité dudit polymère dans la composition (tous 20 les autres ingrédients étant inchangés). On notera en outre que dans une composition de caoutchouc selon l'invention, ledit polymère à groupes uréthanes exerce lui aussi une fonction de renforcement de la composition de caoutchouc, avantageusement en complément d'une quantité donnée de ladite charge renforçante que ce 25 polymère peut remplacer en partie, comme démontré dans les exemples de réalisation ci-après qui montrent des propriétés statiques de modules sécants, de résistance à la rupture et de dureté sensiblement conservées. Avantageusement, la composition de l'invention peut vérifier au moins la condition (i), et de préférence en outre les conditions (ii), (hi), (iv) 30 et (y), et lesdites éprouvettes peuvent être soumises à un conditionnement mécanique préalable de 0 ± 4 mm, 50 mm/min pendant 8 cycles. 7 Selon un exemple préférentiel de l'invention, la composition comprend (pce : parties en poids pour 100 parties d'élastomère(s)) de 10 à 40 pce d'un noir de carbone à titre de charge renforçante et de 10 à 50 pce dudit polymère à groupes uréthanes, la composition vérifiant de préférence 5 en outre la condition suivante (i-a): (i-a) G' 0,5% 1G' 20% 1,12 pour T = 100° C. Encore plus préférentiellement, la composition de l'invention comprend de 15 à 30 pce dudit noir de carbone par exemple de grade N330 et de 15 à 30 pce dudit polymère à groupes uréthanes. 10 Selon un autre aspect de l'invention, ledit polymère à groupes uréthanes peut être dispersé dans ledit au moins un élastomère sous forme de nodules de plus grande dimension transversale (i.e. le diamètre dans le cas de nodules globalement sphériques) moyenne en nombre comprise entre 1 nm et 5 pm, de préférence entre 50 nm et 2 pm et encore plus 15 préférentiellement entre 100 nm et 1 pm. On notera que cette dispersion dudit polymère dans la matrice élastomère continue de la composition est ainsi avantageusement fine et globalement homogène, ce qui contribue d'une manière significative à l'obtention des propriétés mécaniques précitées des compositions de 20 l'invention incluant notamment leur effet Payne minimisé par la réduction dudit rapport G' 0,5% / G' 20%. D'une manière générale, les compositions de l'invention peuvent avantageusement présenter en outre : - l'un au moins des modules sécants M100, M300 et M400 25 suivants respectivement à 100 %, 300% et 400 % de déformation, mesurés en traction uni-axiale selon la norme ASTM D 412 : M100 1,5 MPa, M300 a. 5,5 MPa, et M400 9,5 MPa 30 et/ou - une résistance à la rupture R/r, mesurée en traction uni-axiale selon la norme ASTM D 412, d'au moins 26 MPa. On notera que ces propriétés statiques de la composition sont avantageusement proches de celles présentées par une composition 5 réticulée conventionnelle dépourvue dudit polymère et comprenant la même charge renforçante, telle qu'un noir de carbone par exemple de grade N330, mais selon une quantité augmentée de la quantité dudit polymère dans la composition (tous les autres ingrédients étant inchangés). Avantageusement, une composition selon l' invention peut 10 présenter une dureté Shore A, mesurée selon la norme ASTM D2240, d'au moins 48 et de préférence comprise entre 50 et 55. D'une manière générale pour une composition selon l'invention, ledit au moins un élastomère peut avantageusement être un caoutchouc choisi parmi les élastomères diéniques ou non, à l'exception des 15 caoutchoucs silicones, et la composition comprend un système de réticulation par exemple au soufre qui est apte à réagir avec ledit produit de ladite réaction in situ de mélangeage thermomécanique pour co-réticuler ledit au moins un élastomère avec ledit polymère à groupes uréthanes. De préférence, ledit au moins un élastomère est un 20 élastomère diénique apolaire, étant encore plus préférentiellement choisi parmi le caoutchouc naturel (NR), les polyisoprènes (IR), les polybutadiènes (BR) et les copolymères styrène-butadiène (SBR). Contrairement à un élastomère diénique polaire tel que le caoutchouc nitrile (NBR) testé dans VVO-A1-2015/032681, on notera que 25 l'utilisation d'un élastomère diénique spécifiquement apolaire permet d'obtenir une dispersion améliorée (tant en finesse qu'en homogénéité) dudit polymère à groupes uréthanes dans cet élastomère apolaire, et par conséquent d'améliorer les propriétés dynamiques de la composition en minimisant ledit rapport G' 0,5% / G' 20% et ainsi l'effet Payne observé pour cette 30 composition. 9 Egalement d'une manière générale pour une composition selon l'invention, ledit polymère à groupes uréthanes est avantageusement segmenté par : - des segments rigides qui peuvent être présents dans ledit 5 polymère suivant une fraction massique comprise entre 20 % et 40 %, de préférence entre 25 % et 35 %, et qui comprennent ledit allongeur de chaîne et un premier dit précurseur, et par - des segments souples comprenant un second dit précurseur qui est un polymère diénique à bouts de chaîne fonctionnalisés, 10 de préférence un polybutadiène fonctionnalisé, ledit polymère à groupes uréthanes étant co-réticulé, via des doubles liaisons dudit second précurseur, avec ledit au moins un élastomère en formant un réseau tridimensionnel relié par des liaisons covalentes audit moins un élastomère. 15 On notera que cette fraction massique particulière desdits segments rigides dans ledit polymère est préférentielle, du fait qu'elle contribue à minimiser ledit rapport G' 0,5% / G' 20% sans pénaliser les propriétés statiques précitées de la composition de l'invention. On notera également que la co-réticulation chimique selon 20 l'invention (e.g. co-vulcanisation pour une réticulation au soufre) du polymère à groupes uréthanes avec ledit au moins un élastomère est rendue possible par les doubles liaisons présentes dans ledit second précurseur, et qu'elle permet de mieux renforcer la composition par les liaisons covalentes et de réduire l'effet Payne dans celle-ci, en comparaison d'une composition dans 25 laquelle le polymère à groupes uréthanes ne serait lié à l'élastomère que par des liaisons de faible énergie de type Van der Waals. Selon un caractéristique préférentielle de l'invention, lesdits premier précurseur et second précurseur forment deux réactifs séparés pour ladite réaction in situ de mélangeage thermomécanique avec ledit au moins 30 un élastomère, ladite charge renforçante et ledit allongeur de chaîne, lesdits précurseurs ne formant pas un prépolymère de précurseurs. En d'autres termes et contrairement à l'utilisation d'un prépolymère de précurseurs dans les exemples de VVO-A1-2015/032681 qui limite la dispersion du polyuréthane-urée dans l'élastomère polaire NBR en pénalisant la qualité de cette dispersion, les deux précurseurs selon 5 l'invention sont de préférence séparément ajoutés à l'élastomère pour mettre en oeuvre le mélangeage thermomécanique. On notera que cette réaction séparée dudit au moins un élastomère avec les deux précurseurs séparément ajoutés contribue à améliorer la qualité de la dispersion obtenue dudit polymère à groupes 10 uréthanes dans la matrice élastomère, tant en finesse qu'en homogénéité. Encore plus préférentiellement, ledit allongeur de chaîne présente une masse molaire inférieure ou égale à 700 g/mol et de préférence inférieure à 600 g/mol. On notera ainsi que ledit allongeur de chaîne est 15 avantageusement caractérisé par une chaîne courte. Selon un premier mode de réalisation de l'invention, ledit polymère à groupes uréthanes appartient à la famille des polyuréthanes (PU) obtenus à partir d'un composé isocyanate, à l'exclusion des polyuréthane- 20 urée tels que ceux synthétisés aux exemples de VVO-A1-2015/032681. Conformément à ce premier mode de l'invention : - ledit premier précurseur peut être un polyisocyanate de fonctionnalité supérieure à 2, de préférence choisi parmi des monomères ou pré-polymères à base de 4,4'-méthylène bis(phényl isocyanate), l'isophorone 25 diisocyanate, l'hexaméthylène diisocyanate et le 4,4'-diisocyanate de diphénylméthylène, - ledit second précurseur peut être un polymère diénique fonctionnalisé diol de fonctionnalité supérieure à 2, de préférence un polybutadiène hydroxytéléchélique non hydrogéné de masse moléculaire 30 moyenne en nombre comprise entre 1000 et 3000 g/mol et de fonctionnalité égale ou supérieure à 2,2, et 11 - ledit allongeur de chaîne peut être un polyol choisi parmi les diols et triols qui présente une masse molaire inférieure ou égale à 300 g/mol (polyol à chaîne courte), de préférence choisi parmi le cyclohexane diméthanol, l'isosorbide et le glycérol 5 Selon un exemple préférentiel de ce premier mode de l'invention : - ledit au moins un élastomère est avantageusement un élastomère diénique apolaire de préférence choisi parmi le caoutchouc naturel (NR), les polyisoprènes (IR), les polybutadiènes (BR) et les 10 copolymères styrène-butadiène (SBR), - ladite charge renforçante comprend un noir de carbone par exemple de grade N330 présent dans la composition selon une quantité comprise entre 15 et 30 pce (pce : parties en poids pour 100 parties d'élastomère(s)), 15 - ledit polymère à groupes uréthanes est avantageusement présent dans la composition selon une quantité comprise entre 15 et 30 pce, et - la quantité totale dudit noir de carbone et dudit polymère à groupes uréthanes dans la composition est avantageusement comprise entre 20 35 et 55 pce. Conformément à cet exemple préférentiel du premier mode de l'invention, la composition peut avantageusement vérifier la condition suivante (i-a): (i-a) G' 0,5% 1G' 20% s 1,12 pour T = 100° C. 25 Selon un second mode de réalisation de l'invention, ledit polymère à groupes uréthanes appartient à la famille des polyhydroxyuréthanes obtenus sans isocyanate (NIPU). Conformément à ce second mode de l'invention : 30 - ledit premier précurseur peut être une polyamine choisie parmi les diamines et les triamines, de préférence choisie parmi la 1,3- 12 cyclohexanebis(méthylamine), la xylylène diamine, la 2,2'- (éthylènedioxy)bis(éthylamine) et la tris(2-aminoéthyl)amine, - ledit second précurseur peut être un polymère diénique fonctionnalisé cyclocarbonate en bouts de chaîne, de préférence un 5 polybutadiène fonctionnalisé par deux cycles carbonates terminaux à 5 ou 6 membres chacun, et - ledit allongeur de chaîne peut être un carbonate cyclique qui présente une masse molaire inférieure ou égale à 500 g/mol (i.e. à chaine courte), de préférence choisi parmi le cyclohexane bis carbonate, le 10 résorcinol bis carbonate, le glycérol tri carbonate et le phloroglucinol tri carbonate. Selon un exemple préférentiel de ce second mode de l'invention : - ledit au moins un élastomère est avantageusement un 15 élastomère diénique apolaire de préférence choisi parmi le caoutchouc naturel (NR), les polyisoprènes (IR), les polybutadiènes (BR) et les copolymères styrène-butadiène (SBR), - ladite charge renforçante comprend un noir de carbone par exemple de grade N330 présent dans la composition selon une quantité 20 comprise entre 15 et 30 pce (pce : parties en poids pour 100 parties d'élastomère(s)), - ledit polymère à groupes uréthanes est présent dans la composition selon une quantité comprise entre 15 et 30 pce, et - la quantité totale dudit noir de carbone et dudit polymère à 25 groupes uréthanes dans la composition est comprise entre 35 et 55 pce. Conformément à cet exemple préférentiel du second mode de l'invention, la composition peut avantageusement vérifier l'une au moins et de préférence l'ensemble des conditions suivantes (i-a) à (v-a): (i-a) G' 0,5% 1G' 20% s 1,12 pour T = 100° C. 30 (ii-a) G' 0,5% 1G' 20% s 1,20 pour T = 65° C, (iii-a) G' 0,5% / G' 20% s 1,30 pour T = 25° C, (iv-a) G' 0,5% / G' 20% s 1,40 pour T = 0° C, 13 (v-a) G' 0,5% 1G' 20% 1,50 pour T = -30° C. Conformément à cet exemple préférentiel dudit second mode, la composition vérifie en outre encore plus avantageusement l'une au moins et de préférence l'ensemble des conditions suivantes (i-b) à (v-b) : 5 (i-b) G' 0,5% 1G' 20% 1,10 pour T = 100° C. (ii-b) G' 0,5% 1G' 20% 1,15 pour T = 65° C, (iii-b) G' 0,5% / G' 20% 1,20 pour T = 25° C, (iv-b) G' 0,5% / G' 20% 1,25 pour T = 0° C, (v-b) G' 0,5% 1G' 20% 1,40 pour T = -30° C. 10 Un organe mécanique à fonction dynamique selon l'invention est en particulier choisi parmi des supports antivibratoires et des articulations élastiques pour véhicules à moteur ou dispositifs industriels, ledit organe comprenant au moins une partie élastique qui est constituée d'une 15 composition de caoutchouc telle que définie ci-dessus et qui est adaptée pour être soumise à des sollicitations dynamiques. Un procédé de préparation selon l'invention d'une composition de caoutchouc telle que définie ci-dessus comprend les étapes 20 suivantes : a) formation d'un mélange non réticulé comprenant une dispersion, dans ledit au moins un élastomère, dudit polymère à groupes uréthanes par ladite réaction de mélangeage thermomécanique dudit au moins un élastomère avec ladite charge renforçante, lesdits précurseurs et 25 ledit allongeur de chaîne, ladite réaction étant de préférence mise en oeuvre dans un mélangeur interne à une température maximale comprise entre 130° C et 180° C, b) ajout au mélange d'un système de réticulation avec travail mécanique du mélange réticulable ainsi obtenu de préférence réalisé dans un 30 mélangeur ouvert à une température maximale inférieure à 80° C, puis 14 c) réticulation du mélange réticulable par vulcanisation sous presse à une température comprise entre 130° C et 180° C, de préférence par moulage compression, ledit polymère à groupes uréthanes étant coréticulé par voie chimique avec ledit au moins un élastomère en formant avec 5 ce dernier des liaisons covalentes. On notera que cette co-réticulation chimique permet de renforcer de manière satisfaisante la composition obtenue tout en minimisant l'effet Payne dans celle-ci, et que cette co-réticulation est rendue possible par les doubles liaisons que comporte ledit second précurseur et par l'utilisation 10 d'une fonctionnalité supérieure à 2 pour chacun des premier et second précurseurs. On notera également que le mélangeage thermomécanique de l'étape a) peut comprendre au moins une étape thermique dont les températures minimale à atteindre et maximale à ne pas dépasser peuvent 15 être comprises entre 130° C et 180° C et de préférence entre 140° C et 170° C. La durée appropriée du mélangeage varie en fonction des conditions opératoires retenues par l'homme du métier et en particulier de la température choisie, de la nature et du volume des ingrédients soumis au travail thermomécanique. 20 De préférence, lesdits précurseurs forment un premier précurseur et un second précurseur qui sont ajoutés séparément à l'étape a) après ledit au moins un élastomère, ledit polymère à groupes uréthanes étant segmenté par des segments rigides comprenant ledit allongeur de chaîne et ledit premier précurseur et par des segments souples comprenant ledit 25 second précurseur On notera que l'introduction en premier dudit au moins élastomère (de préférence un élastomère diénique apolaire) dans le mélangeur interne permet de plastifier suffisamment cet élastomère et de faciliter l'incorporation des autres ingrédients ajoutés par la suite à la matrice 30 élastomère. Encore plus préférentiellement, la fraction massique totale dudit premier précurseur et dudit allongeur de chaîne dans ledit polymère à ] 5 groupes uréthanes formé à l'étape a) est comprise entre 20 % et 40 %, de préférence entre 25 % et 35 %. Selon un autre aspect de l'invention, un polymère à groupes 5 uréthanes dispersé dans une composition de caoutchouc à base d'au moins un élastomère par une réaction in situ de mélangeage thermomécanique dudit au moins un élastomère avec une charge renforçante, des précurseurs dudit polymère et un allongeur de chaîne, est utilisé pour réduire l'effet Payne dans la composition à une température T inclusivement comprise entre -300 10 C et 100° C, l'effet Payne étant quantifié par ledit rapport G' 0,5% / G' 20% de modules de conservation G' relatifs aux modules de cisaillement complexes G* de la composition, en comparaison d'un mélange de caoutchouc à base dudit au moins un élastomère, dépourvu dudit polymère à groupes uréthanes et 15 comprenant ladite charge renforçante selon une quantité en pce égale à la somme des pce, dans la composition, de ladite charge renforçante et dudit polymère à groupes uréthanes. Selon cette utilisation de l'invention, la composition comprenant (pce : parties en poids pour 100 parties d'élastomère(s)) de 10 à 20 40 pce d'un noir de carbone à titre de charge renforçante et de 10 à 50 pce dudit polymère à groupes uréthanes, peut être avantageusement utilisée pour réduire ledit rapport G' 0,5% / G' 20% de plus de 40 %, et optionnellement en outre conserver à moins de 15 % près la dureté Shore A de la composition, en comparaison dudit mélange de caoutchouc dépourvu dudit 25 polymère à groupes uréthanes et comprenant ledit noir de carbone selon une quantité en pce égale à la somme des pce, dans la composition, dudit noir de carbone et dudit polymère. D'autres caractéristiques, avantages et détails de la présente invention ressortiront à la lecture de la description suivante de plusieurs 30 exemples de réalisation de l'invention, donnés à titre illustratif et non limitatif en relation avec les dessins joints, parmi lesquels : 16 Pour le premier mode de l'invention (PU) : La figure 1 est un graphique illustrant les modules sécants M100, M300, M400, la dureté Shore A et le rapport G' 0,5% 1G' 20% à 100° C d'un mélange de caoutchouc témoin non renforcé, d'un mélange de l'art 5 antérieur renforcé avec 40 pce de noir de carbone, d'un mélange de caoutchouc non conforme à l'invention qui n'est pas renforcé et comprend 40 pce d'un PU sans allongeur de chaînes (i.e. sans segments rigides, SR ci-après) et d'une composition de caoutchouc non conforme à l'invention qui comprend 20 pce de noir de carbone et 20 pce du PU sans SR, 10 La figure 2 est un graphique illustrant l'influence de l'ajout d'un allongeur de chaînes glycérol sur M100, M300, M400, la résistance à la rupture R/r, Shore A et G' 0,5% 1G' 20% à 100° C, pour ledit mélange de l'art antérieur renforcé avec 40 pce de noir de carbone, un autre mélange de l'art antérieur renforcé avec 20 pce de noir de carbone, ladite composition non 15 conforme à l'invention et une composition 11 selon l'invention avec 20 pce de noir de carbone et 20 pce d'un PU comprenant 30 % en masse de SR, La figure 2a est un graphique illustrant l'influence de la fonctionnalité et des insaturations du second précurseur sur M100, M300, M400 et R/r, pour un mélange de l'art antérieur avec 40 pce de noir de 20 carbone, deux mélanges non conformes à l'invention avec 20 pce de noir de carbone et 20 pce d'un PU issu d'un premier précurseur selon l'invention mais d'un second précurseur non conforme à l'invention, et une composition 11' selon l'invention avec 20 pce de noir de carbone et 20 pce d'un PU issu du même premier précurseur mais d'un second précurseur selon l'invention, 25 La figure 3 est un graphique illustrant l'influence, pour des mêmes précurseurs polyisocyanate (Suprasec 2015) et polyol (polyBd R20 LM) que pour la composition 11, de divers allongeurs de chaînes sur M100, M300, M400, R/r, Shore A et G' 0,5% / G' 20% à 100° C, pour le mélange de l'art antérieur renforcé avec 40 pce de noir de carbone, l'autre mélange de 30 l'art antérieur renforcé avec 20 pce de noir de carbone et trois compositions selon l'invention 12, 13, 11 avec 20 pce de noir de carbone et 20 pce de trois 17 PU comprenant 30 % en masse de SR et respectivement obtenus avec des allongeurs de chaînes CHDM, isosorbide et glycérol (voir formules illustrées), La figure 4 est un graphique illustrant, pour un même allongeur de chaînes CHDM et précurseur polyol (polyBd R20 LM), l'influence 5 de divers précurseurs polyisocyanates sur M100, M300, M400, R/r, Shore A et G' 0,5% / G' 20% à 100° C, pour le mélange de l'art antérieur renforcé avec 40 pce de noir de carbone, l'autre mélange de l'art antérieur renforcé avec 20 pce de noir de carbone, la composition 12 avec le polyisocyanate Suprasec 2015 et trois autres compositions selon l'invention 14, 15, 16 avec 20 pce de 10 noir de carbone et 20 pce de trois autres PU comprenant 30 % en masse de SR mais respectivement obtenus avec des polyisocyanates IPDI, HDI et 4,4'- MDI (voir formules illustrées), La figure 5 est un graphique illustrant les rapports G' 0,5% / G' 20% obtenus à diverses températures allant de -30° C à 100° C, pour le 15 mélange de l'art antérieur renforcé avec 40 pce de noir de carbone et les compositions 11, 12, 13, 14, 15 et 16, Les figures 6, 7, 8, 9, 10 sont des clichés au microscope à force atomique (« AFM ») en mode « tapping » respectivement obtenus pour les compositions 12, 13, 11, 14, 15, avec pour chaque composition le cliché de 20 gauche en image topographique et le cliché de droite en image de phase, Pour le second mode de l'invention (NIPU): La figure 11 est un graphique illustrant l'influence, pour un même premier précurseur polyamine (1,3-cyclohexanebis(méthylamine), 25 CHMA en abrégé) et un même second précurseur polycyclocarbonate (polybutadiène terminé cyclocarbonate), de divers allongeurs de chaînes carbonates cycliques (CC en abrégé ci-après) sur M100, M300, M400, R/r, Shore A et G' 0,5% / G' 20% à 100° C, pour le mélange de l'art antérieur renforcé avec 40 pce de noir de carbone, l'autre mélange de l'art antérieur 30 renforcé avec 20 pce de noir de carbone, et quatre compositions selon l'invention 17, 18, 19, 110 avec 20 pce de noir de carbone et 20 pce de quatre 18 NIPU respectivement obtenus avec les allongeurs cyclohexane bis CC, résorcinol bis CC, glycérol tri CC et phloroglucinol tri CC (voir formules illustrées), La figure 12 est un graphique illustrant l'influence, pour un 5 même allongeur de chaînes phloroglucinol tri CC et un même second précurseur polycyclocarbonate (polybutadiène terminé cyclocarbonate), de divers premiers précurseurs polyamines sur M100, M300, M400, R/r, Shore A et G' 0,5% 1G' 20% à 100° C, pour le mélange de l'art antérieur renforcé avec 40 pce de noir de carbone, l'autre mélange de l'art antérieur renforcé avec 20 10 pce de noir de carbone, la composition 110 avec l'allongeur CHMA et trois autres compositions selon l'invention 111, 112, 113 avec 20 pce de noir de carbone et 20 pce de trois NIPU respectivement obtenus avec les polyamines xylylène diamine, EDEA et TAEA (voir formules illustrées), La figure 13 est un graphique illustrant les rapports G' 0,5% / 15 G' 20% obtenus à diverses températures allant de -30° C à 100° C, pour le mélange de l'art antérieur renforcé avec 40 pce de noir de carbone et les compositions 17, 18, 19, 110, 111, 112 et 113, et Les figures 14, 15, 16, 17, 18, 19 et 20 sont des clichés au microscope à force atomique (« AFM ») en mode « tapping » respectivement 20 obtenus pour les compositions 17, 18, 19, 110, 111, 112 et 113 avec pour chaque composition le cliché de gauche en image topographique et le cliché de droite en image de phase. Dans tous ces exemples de mélanges et de compositions ainsi illustrés, on a utilisé comme matrice élastomère un même polyisoprène 25 de synthèse de dénomination IR Nipol 2200, du noir de carbone N330 à titre de charge renforçante et les ingrédients identifiés dans les tableaux ci-après (exprimées en pce : parts en poids pour 100 parts d'IR). Pour le premier mode de l'invention illustré aux figures 1 à 10, on a obtenu in situ les PU avec les premier et second précurseurs suivants 30 pour les compositions selon l'invention 11, 12, 13 : 1 9 (4,1 Prépo rn phenyi so 20 r Hun ionnalito 2,2 £0 27,4 Les PU des compositions selon l'invention 14, 15 et 16 ont été obtenus avec le même second précurseur PolyBd R20 LM mais avec les autres premiers précurseurs IPDI, HDI et 4,4'-MDI de formules illustrées à la 5 figure 4. Pour le second mode de l'invention illustré aux figures 11 à 20, on a obtenu in situ les NIPU avec les premier et second précurseurs suivants pour les compositions selon l'invention 17, 18, 19, 110 : - 1,3-cyclohexanebis(méthylamine) (cf cyclohexane amine 10 dans les tableaux ci-dessous ou CHMA en abrégé), et - polybutadiène terminé cyclocarbonate (PolyBd-CC en abrégé). Les NIPU des compositions 111, 112, 113 ont été obtenus avec le même second précurseur mais avec les autres premiers précurseurs 15 xylylène diamine, EDEA et TAEA de formules illustrées à la figure 12. Concernant le procédé mis en oeuvre pour l'obtention de l'ensemble des compositions selon l'invention 11 à 113, on a suivi le protocole expérimental suivant. On a réalisé les mélanges polyisoprène/ polymère à groupes 20 uréthanes (PU ou NIPU) à l'aide d'un mélangeur interne Haake pour l'étape de mélangeage thermomécanique, puis d'un mélangeur ouvert à cylindres Polymix pour l'incorporation au mélange obtenu du système de réticulation. Au sein du mélangeur interne, on a introduit l'élastomère en premier afin qu'il puisse se plastifier et pour faciliter l'incorporation des autres 25 ingrédients. La température de consigne était alors de 55° C et la vitesse des 20 rotors de 45 tours par minute. Après 1,5 minute de mélangeage, on a ajouté le complexe activateur constitué d'acide stéarique et de ZnO (silox 3C), l'huile (Plaxolène 50) et le noir de carbone N330. Une minute après, on a introduit dans le mélangeur interne les premier et second précurseurs. Ces deux 5 précurseurs étant liquides, le couple mécanique de mélangeage a fortement chuté à leur incorporation, et il a donc fallu attendre la formation du PU ou du NIPU afin que ce couple mécanique augmente à nouveau. On a ensuite échauffé la matière par augmentation de la vitesse des rotors présents au sein du mélangeur Haake, puis on a récupéré le mélange lorsqu'il a atteint 10 150° C. On a ensuite ajouté le système de réticulation sur le mélangeur ouvert Polymix, la température des cylindres ayant été fixée à 40° C. Puis on a réalisé la vulcanisation des compositions réticulables obtenues par moulage-compression sous une presse hydraulique à 150° C. 15 Pour la mesure des propriétés statiques des compositions incluant les modules sécants M100, M300, M400, la résistance à la rupture R/r, (successivement présentés de gauche à droite pour chaque matériau sur les graphiques joints) et la dureté Shore A, on a réalisé des essais de traction uniaxiale suivant la norme ISO 37: à 23° C sur un dynamomètre Instron 5565 20 avec une cellule de force de 10 kN et avec une vitesse de déplacement de la traverse de 500 mm/min. Les éprouvettes haltères utilisées étaient de type H2 (longueur utile = 25 mm, largeur = 4 mm, épaisseur = 2 mm). Pour la mesure des propriétés dynamiques des compositions et notamment dudit rapport G' 0,5% / G' 20% représentatif de l'effet Payne 25 des divers mélanges et compositions de caoutchouc, on a procédé à différentes températures (-30, 0, 25, 65 et 100° C) sur une machine DMA+1000 de Metravib. Pour cela, on a utilisé des éprouvettes double cisaillement 1/2 OC que l'on a soumises à une déformation en cisaillement allant de 0,02 % à 50 % à une fréquence de 5 Hz. On a réalisé un 30 conditionnement mécanique (0±4 mm, 50 mm/min, 8 cycles) au préalable. On a suivi la norme 1504664 de 2005 (confirmée en 2011) pour les mesures de ces modules de conservation G'. 21 Premier mode de l'invention (PU) : 5 Tableau 1 : Mélange de caoutchouc témoin non renforcé Composé Parts Masse volumique Volume Masse (g/mL) (mL) (g) IR Nipol 2200 100,00 0,92 108,70 228,48 ZnO 2(silox 3C) 141000 5,00 5,6 0,89 11,42 Acide stéarique 141500 1,00 0,85 1,18 2,28 Huile plaxolène 50 3,00 0,9 3,33 6,85 Acc CBS 80% 140130 1,40 1,22 1,15 3,20 Rhenogran CLD/80 143910 0,6 1,199 0,50 1,37 Soufre M300 1,4 2,07 0,68 3,20 Total 112,40 0,97 116,42 256,81 Tableau 2 Mélange de l'art antérieur renforcé avec 40 pce de noir de carbone Composé Parts Masse volumique Volume Masse (g/mL) (mL) (g) IR Nipol 2200 100,00 0,92 108,70 192,20 ZnO 2(silox 3C) 141000 5,00 5,6 0,89 9,61 Acide stéarique 141500 1,00 0,85 1,18 1,92 N330 155004 40 1,82 21,98 76,88 Huile plaxolène 50 3,00 0,90 3,33 5,77 Acc CBS 80% 140130 1,4 1,22 1,15 2,69 Rhenogran CLD/80 143910 0,60 1,20 0,50 1,15 Soufre M300 1,4 2,07 0,68 2,69 Total 152,40 1,10 138,40 292,91 22 Tableau 3 Mélange de l'art antérieur avec 20 pce de noir de carbone Composé Parts Masse volumique (g/mL) Volume (mL) Masse (g) IR Nipol 2200 100,00 0,92 108,70 208,77 ZnO 2(silox 3C) 141000 5,00 5,6 0,89 10,44 Acide stéarique 141500 1,00 0,85 1,18 2,09 N330 155004 20 1,82 10,99 41,75 Huile plaxolène 50 3,00 0,90 3,33 6,26 Acc CBS 80% 140130 1,4 1,22 1,15 2,92 Rhenogran CLD/80 143910 0,60 1,20 0,50 1,25 Soufre M300 1,4 2,07 0,68 2,92 Total 132,40 1,04 127,41 276,41 5 Tableau 4: Mélange de caoutchouc non conforme à l'invention (non renforcé, avec 40 pce d'un PU issu de PolyBd R20 LM et de Suprasec 10 2015, sans allongeur de chaînes): Composé Parts Masse volumique (g/mL) Volume (mL) Masse (g) IR Nipol 2200 100,00 0,92 108,70 165,66 ZnO 2(silox 3C) 141000 5,00 5,6 0,89 8,28 Acide stéarique 141500 1,00 0,85 1,18 1,66 N330 155004 0 1,82 0,00 0,00 PolyBd R20 LM 31,22 0,90 34,69 51,72 M DI Suprasec 2015 8,78 1,23 7,14 14,54 CHDM 0,00 1,04 0,00 0,00 Huile plaxolène 50 3,00 0,9 3,33 4,97 Acc CBS 80% 140130 2,80 1,22 2,30 4,64 Rhenogran CLD/80 143910 1,2 1,199 1,00 1,99 Soufre M300 2,8 2,07 1,35 4,64 Total 155,80 0,97 160,57 258,09 23 Tableau 5: Composition de caoutchouc non conforme à l'invention (avec 20 pce de noir de carbone et 20 pce de PU issu de PolyBd R20 LM et de Suprasec 2015, sans allonoeur de chaînes) : 5 Composé Parts Masse volumique (g/mL) Volume (mL) Masse (g) IR Nipol 2200 100,00 0,92 108,70 177,67 ZnO 2(silox 3C) 141000 5,00 5,6 0,89 8,88 Acide stéarique 141500 1,00 0,85 1,18 1,78 N330 155004 20 1,82 10,99 35,53 PolyBd R20 LM 15,61 0,90 17,34 27,73 M DI Suprasec 2015 4,39 1,23 3,57 7,80 CHDM 0,00 1,04 0,00 0,00 Huile plaxolène 50 3,00 0,9 3,33 5,33 Acc CBS 80% 140130 2,24 1,22 1,84 3,98 Rhenogran CLID/80 143910 0,96 1,199 0,80 1,71 Soufre M300 2,24 2,07 1,08 3,98 Total 154,44 1,03 149,72 274,39 Tableau 6: Composition de caoutchouc 12 selon l'invention (avec 20 pce de noir de carbone et 20 pce de PU issu de PolyBd R20 LM et 10 de Suprasec 2015, avec allongeur de chaînes CHDM) : Composé Parts Masse volumique (g/mL) Volume (mL) Masse (g) IR Nipol 2200 100,00 0,92 108,70 178,99 ZnO 2(silox 3C) 141000 5,00 5,6 0,89 8,95 Acide stéarique 141500 1,00 0,85 1,18 1,79 N330 155004 20 1,82 10,99 35,80 PolyBd R20 LM 10,93 0,90 12,14 19,56 M DI Suprasec 2015 7,15 1,23 5,82 12,80 CHDM 1,92 1,04 1,85 3,43 Huile plaxolène 50 3,00 0,9 3,33 5,37 Acc CBS 80% 140130 2,24 1,22 1,84 4,01 Rhenogran CLID/80 143910 0,96 1,199 0,80 1,72 Soufre M300 2,24 2,07 1,08 4,01 Total 154,44 1,04 148,61 276,44 24 Tableau 7 : Composition de caoutchouc 16 selon l'invention (avec 20 pce de noir de carbone et 20 pce de PU issu de PolyBd R20 LM et de 4,4' MDI, avec allonneur de chaînes CHDM) : 5 Composé Parts Masse volumique (g/mL) Volume (mL) Masse (g) IR Nipol 2200 100,00 0,92 108,70 178,51 ZnO 2(silox 3C) 141000 5,00 5,6 0,89 8,93 Acide stéarique 141500 1,00 0,85 1,18 1,79 N330 155004 20 1,82 10,99 35,70 PolyBd R20 LM 11,39 0,90 12,65 20,33 MDI Aldrich 6,42 1,18 5,44 11,45 CHDM 2,19 1,04 2,11 3,92 Huile plaxolène 50 3,00 0,9 3,33 5,36 Acc CBS 80% 140130 2,24 1,22 1,84 4,00 Rhenogran CLD/80 143910 0,96 1,199 0,80 1,71 Soufre M300 2,24 2,07 1,08 4,00 Total 154,44 1,04 149,01 275,70 Tableau 8 : Composition de caoutchouc 14 selon l'invention (avec 20 pce de noir de carbone et 20 pce de PU issu de PolyBd R20 LM et 10 de IPDI, avec allonoeur de chaînes CHDM) : Composé Parts Masse volumique (g/mL) Volume (mL) Masse (g) IR Nipol 2200 100,00 0,92 108,70 177,73 ZnO 2(silox 3C) 141000 5,00 5,6 0,89 8,89 Acide stéarique 141500 1,00 0,85 1,18 1,78 N330 155004 20 1,82 10,99 35,55 PolyBd R20 LM 11,63 0,90 12,92 20,67 IPDI 6,01 1,06 5,67 10,68 CHDM 2,36 1,04 2,27 4,20 Huile plaxolène 50 3,00 0,9 3,33 5,33 Acc CBS 80% 140130 2,24 1,22 1,84 3,98 Rhenogran CLD/80 143910 0,96 1,199 0,80 1,71 Soufre M300 2,24 2,07 1,08 3,98 Total 154,44 1,03 149,67 274,48 25 Tableau 9: Composition de caoutchouc 15 selon l'invention (avec 20 pce de noir de carbone et 20 pce de PU issu de PolyBd R20 LM et de HDI, avec alloncleur de chaînes CHDM) : 5 Composé Parts Masse volumique (g/mL) Volume (mL) Masse (g) IR Nipol 2200 100,00 0,92 108,70 177,56 ZnO 2(silox 3C) 141000 5,00 5,6 0,89 8,88 Acide stéarique 141500 1,00 0,85 1,18 1,78 N330 155004 20 1,82 10,99 35,51 PolyBd R20 LM 12,13 0,90 13,48 21,54 H DI 5,10 1,05 4,86 9,06 CHDM 2,77 1,04 2,66 4,92 Huile plaxolène 50 3,00 0,9 3,33 5,33 Acc CBS 80% 140130 2,24 1,22 1,84 3,98 Rhenogran CLID/80 143910 0,96 1,199 0,80 1,70 Soufre M300 2,24 2,07 1,08 3,98 Total 154,44 1,03 149,80 274,23 Tableau 10: Composition de caoutchouc 13 selon l'invention (avec 20 pce de noir de carbone et 20 pce de PU issu de PolyBd R20 LM et 10 de Suprasec 2015, avec alloncieur de chaînes isosorbide) : Composé Parts Masse volumique (g/mL) Volume (mL) Masse (g) IR Nipol 2200 100,00 0,92 108,70 179,44 ZnO 2(silox 3C) 141000 5,00 5,6 0,89 8,97 Acide stéarique 141500 1,00 0,85 1,18 1,79 N330 155004 20 1,82 10,99 35,89 PolyBd R20 LM 10,93 0,90 12,14 19,61 M DI Suprasec 2015 7,14 1,23 5,80 12,80 Isosorbide 1,94 1,30 1,49 3,47 Huile plaxolène 50 3,00 0,9 3,33 5,38 Acc CBS 80% 140130 2,24 1,22 1,84 4,02 Rhenogran CLID/80 143910 0,96 1,199 0,80 1,72 Soufre M300 2,24 2,07 1,08 4,02 Total 154,44 1,04 148,24 277,13 26 Tableau 11 : Composition de caoutchouc 11 selon l'invention (avec 20 pce de noir de carbone et 20 pce de PU issu de PolyBd R20 LM et de Suprasec 2015, avec allonpeur de chaînes plycérol) : 5 Composé Parts Masse volumique (g/mL) Volume (mL) Masse (g) IR Nipol 2200 100,00 0,92 108,70 179,36 ZnO 2(silox 3C) 141000 5,00 5,6 0,89 8,97 Acide stéarique 141500 1,00 0,85 1,18 1,79 N330 155004 20 1,82 10,99 35,87 PolyBd R20 LM 10,93 0,90 12,14 19,60 M DI Suprasec 2015 8,07 1,23 6,56 14,48 Glycérol 1,00 1,26 0,79 1,79 Huile plaxolène 50 3,00 0,9 3,33 5,38 Acc CBS 80% 140130 2,24 1,22 1,84 4,02 Rhenogran CLID/80 143910 0,96 1,199 0,80 1,72 Soufre M300 2,24 2,07 1,08 4,02 Total 154,44 1,04 148,30 277,00 Comme visible à la figure 1, le mélange non renforcé avec 40 pce de PU synthétisé in situ présente des modules améliorés en comparaison 10 du mélange non renforcé sans PU, sans atteindre toutefois le niveau des modules du mélange avec 40 pce de noir de carbone. L'effet Payne de ce mélange non renforcé avec 40 pce de PU est toutefois très réduit comparé à celui du mélange avec 40 pce de noir de carbone à la place du PU. La composition non conforme de l'invention avec un « renfort mixte » noir de 15 carbone + PU synthétisé in situ sans SR permet d'obtenir de meilleures propriétés statiques tout en ayant un effet Payne équivalent à celui du mélange non renforcé avec 40 pce de PU (cf. rapport G' 0,5% / G' 20% de 1,05 très inférieur à celui égal à 1,94 pour le mélange avec 40 pce de noir de carbone). 20 Comme visible à la figure 2, l'ajout d'un allongeur de chaînes permet d'améliorer encore les propriétés statiques par la formation de segments rigides (SR) au sein du PU synthétisé in situ, en augmentant 27 notamment les modules et la dureté des compositions. Avec un taux massique de SR de 30 %, la composition 11 montre que le même niveau de dureté est atteint que pour le mélange de référence (chargé avec 40 pce de noir de carbone), avec en outre un effet Payne fortement réduit par rapport à 5 ce mélange de référence (cf. rapport G' 0,5% / G' 20% de 1,08). Comme visible à la figure 3, le choix de la structure de l'allongeur de chaînes choisi, et donc de la nature des segments rigides obtenus dans la matrice élastomère, permet de moduler les propriétés mécaniques des compositions 11, 12 et 13, pour un même polyisocyanate 10 (Suprasec 2015) et un même taux de SR de 30 %, tout en ayant des duretés proches ou équivalentes de celle dudit mélange de référence ainsi que de faibles effets Payne (cf. les rapports G' 0,5% / G' 20% à 100° C toujours inférieurs à 1,12, voire inférieurs ou égaux à 1,10). Comme visible à la figure 4, le choix de la structure du 15 polyisocyanate (pour un même allongeur de chaînes CHDM) permet également de moduler les propriétés mécaniques des compositions 12, 14, 15 et 16. L'effet Payne à 100° C reste faible pour 12, 14, 15, 16 (cf. rapport G' 0,5% / G'20% inférieur ou égal à 1,12) et bien inférieur à celui dudit mélange de référence. 20 Comme visible à la figure 5 qui montre les propriétés dynamiques des compositions 11 à 16 mesurées à différentes températures (à -30° C, 0° C, 25° C, 65° C et 100°C), l'effet Payne est considérablement réduit pour ces compositions 11 à 16 en comparaison dudit mélange de référence. En conclusion, les résultats précités démontrent que les 25 propriétés dynamiques des compositions selon ce premier mode de l'invention sont nettement améliorées par rapport à l'art antérieur représenté par ledit mélange de référence (avec 40 pce de noir de carbone et sans PU), ce qui permet avantageusement de mettre en oeuvre ces compositions dans des applications dynamiques et dans une large gamme de températures allant de 30 -30° C à 100° C. 28 Les figures 6 à 10 montrent que les PU ainsi obtenus in situ sont très finement dispersés de manière relativement homogène dans le polyisoprène sous forme de nodules de plus grande dimension transversale moyenne en nombre comprise entre 50 nm et 2 pm, voire entre 100 nm et 5 1 pm. Cette dispersion contribue à l'obtention des propriétés mécaniques précitées des compositions de l'invention incluant notamment leur effet Payne minimisé. En résumé, le renforcement chimique de la matrice élastomère par des réseaux de PU ainsi enchevêtrés permet de maintenir les 10 propriétés mécaniques (modules et dureté) des compositions 11 à 16 par rapport audit mélange de référence, et en minimisant la non-linéarité (rigidification dynamique) par rapport à ce dernier On a par ailleurs étudié l'influence de la fonctionnalité et des 15 insaturations éthyléniques du second précurseur sur les propriétés mécaniques obtenues pour les compositions, à partir d'un même mélange maître donné dont la formulation est celle du mélange de caoutchouc témoin non renforcé détaillée au tableau 1 ci-dessus, en préparant : - Un mélange témoin de caoutchouc de l'art antérieur 20 renforcé avec 40 pce du noir de carbone N330 ajouté au mélange maître ; - Une composition 11' selon l'invention avec en plus du mélange maître, 20 pce du noir de carbone N330 et 20 pce d'un PU issu du premier précurseur MDI « Suprasec 2015 », d'un polybutadiène hydroxytéléchélique de dénomination « PolyBd-OH R45 HTLO » à titre de 25 second précurseur (Mn = 2800 g/mol, fonctionnalité = 2,5) et du CHDM précité à titre d'allongeur de chaîne ; - Un mélange n°1 de caoutchouc non conforme à l'invention avec en plus du mélange maître, 20 pce du noir de carbone N330 et 20 pce d'un PU issu du premier précurseur MDI « Suprasec 2015 », du 30 CHDM comme allongeur de chaîne et du polybutadiène hydroxytéléchélique « Krasol LBH 2000» (de Mn = 2100 g/mol et de fonctionnalité égale à 1,9) à titre de second précurseur ; et 29 - Un mélange n°2 de caoutchouc non conforme à l'invention avec en plus du mélange maître, 20 pce du noir de carbone N330 et 20 pce d'un PU issu du premier précurseur MDI « Suprasec 2015 », du CHDM comme allongeur de chaîne et du polybutadiène hydrogéné 5 hydroxytéléchélique « Krasol HLBH-P 2000 » (de Mn = 2100 g/mol et de fonctionnalité égale à 1,9) à titre de second précurseur. La composition 11' et les trois mélanges précités ont été préparés comme indiqué ci-dessus avec 1,6 équivalents d'agents vulcanisants à titre de système de réticulation (voir tableau 1) et avec un PU 10 comprenant 30 % de segments rigides SR, comme expliqué ci-dessus pour les compositions 11 à 16. Le tableau 12 ci-après résume les formulations utilisées à partir du mélange maître pour 11' et les mélanges n°1 et n°2. Tableau 12 : Composition 11' selon l'invention et mélanges n°1 et 2 15 (avec 20 pce de noir de carbone et 20 pce de PU issu de Suprasec 2015 et de divers polybutadiènes-OH, avec allonqeur de chaînes CHDM) : Composés Composition 11' Mélange n°1 Mélange n°2 Mélange maître 134,44 134,44 134,44 PolyBd R45 HTLO 12,31 - - Krasol LBH 2000 - 12,29 - Krasol HLBH-P 12,29 2000 MDI Suprasec 5,78 5,80 5,80 2015 CHDM 1,91 1,91 1,91 Comme visible à la figure 2a, le second précurseur Krasol 20 LBH 2000 confère au mélange n°1 des modules en traction nettement inférieurs à ceux de la composition 11' dont le second précurseur polyol (tout comme le premier précurseur) présente une fonctionnalité supérieure à 2, alors que la masse moléculaire Mn du Krasol LBH 2000 est inférieure à celle du PolyBd R45 HTLO. Malgré des segments souples plus courts, on a en effet 25 obtenu des propriétés mécaniques moins bonnes pour ce mélange n°1 dans 30 lequel le PU formé est linéaire, ce qui démontre l'effet positif de la fonctionnalité de 2,5 du second précurseur polyol qui permet, via les doubles liaisons de ce dernier, de co-réticuler chimiquement le PU formé avec la matrice élastomère de la composition 11' en conférant à ce PU une structure 5 tridimensionnelle renforçant mieux la composition. On voit également à la figure 2a que le second précurseur hydrogéné Krasol HLBH-P 2000, dépourvu de double liaisons, confère au mélange n°2 des propriétés mécaniques encore inférieures à celles du mélange n°1. En effet, l'absence de doubles liaisons dans ce second 10 précurseur s'oppose à la co-vulcanisation du PU avec le polyisoprène (le PU formé dans le mélange n°2 étant également linéaire) et donc ne génère aucune liaison covalente entre le PU et la matrice élastomère du mélange, ce qui conduit à un renforcement moindre de ce dernier. On a mesuré à 100° C comme indiqué ci-dessus l'effet Payne 15 obtenu pour le mélange de l'art antérieur avec 40 pce de N330, pour les mélanges n°1 et n°2 et pour la composition 11' (voir tableau 13 ci-après). Tableau 13: Mélange Composition Mélange Mélange témoin 11' n°1 n°2 G' 0,5% (kPa) 1928 850 894 786 G' 0,5% / G' 20% 1,81 1,07 1,25 1,20 20 Comme visible au tableau 13, l'effet Payne est plus élevé avec les mélanges n°1 et n°2 incorporant chacun un PU linéaire. Il est en effet plus aisé de rompre lors d'une sollicitation dynamique les liaisons de faible énergie entre les chaînes du PU linéaire des mélanges n°1 et n°2 que de 25 rompre le réseau tridimensionnel du PU co-réticulé de la composition 11'. Les propriétés intrinsèques du second précurseur (notamment sa fonctionnalité et ses doubles liaisons) sont donc déterminantes pour l'obtention des propriétés mécaniques visées de la composition. 31 Second mode de l'invention (NIPU) : Tableau 14 . Composition de caoutchouc 17 selon l'invention 5 (avec 20 pce de noir de carbone et 20 pce de NIPU issu de PolyBd-CC et 1,3- cyclohexanebis(methylamine), avec allongeur cyclohexane bis CC) : Composé Parts Masse volumique (g/mL) Volume (mL) Masse (g) IR Nipol 2200 100,00 0,92 108,70 177,08 ZnO 2(silox 3C) 141000 5,00 5,6 0,89 8,85 Acide stéarique 141500 1,00 0,85 1,18 1,77 N330 155004 20 1,82 10,99 35,42 PolyBd-CC 10,87 0,90 12,08 19,25 Cyclohexane amine 3,45 0,945 3,65 6,11 Cyclohexane bis CC 5,68 1,00 5,68 10,06 Huile plaxolène 50 3,00 0,9 3,33 5,31 Acc CBS 80% 140130 2,24 1,22 1,84 3,97 Rhenogran CLD/80 143910 0,96 1,199 0,80 1,70 Soufre M300 2,24 2,07 1,08 3,97 Total 154,44 1,03 150,21 273,48 10 Tableau 15: Composition de caoutchouc 18 selon l'invention (avec 20 pce de noir de carbone et 20 pce de NIPU issu de PolyBd-CC et 1,3- cyclohexanebis(methylamine), avec alloncieur résorcinol bis CC) : Composé Parts Masse volumique (g/mL) Volume (mL) Masse (g) IR Nipol 2200 100,00 0,92 108,70 177,07 ZnO 2(silox 3C) 141000 5,00 5,6 0,89 8,85 Acide stéarique 141500 1,00 0,85 1,18 1,77 N330 155004 20 1,82 10,99 35,41 PolyBd-CC 10,87 0,90 12,08 19,25 Cyclohexane amine 3,56 0,945 3,77 6,30 Resorcinol bis CC 5,57 1,00 5,57 9,86 Huile plaxolène 50 3,00 0,9 3,33 5,31 Acc CBS 80% 140130 2,24 1,22 1,84 3,97 Rhenogran no/so 143910 0,96 1,199 0,80 1,70 Soufre M300 2,24 2,07 1,08 3,97 Total 154,44 1,03 150,22 273,47 32 Tableau 16: Composition de caoutchouc 19 selon l'invention (avec 20 pce de noir de carbone et 20 pce de NIPU issu de PolyBd-CC et 1,3- cyclohexanebis(methylamine), avec allongeur glycérol tri CC) : 5 Composé Parts Masse volumique (g/m0 Volume (mL) Masse (g) IR Nipol 2200 100,00 0,92 108,70 177,07 ZnO 2(silox 3C) 141000 5,00 5,6 0,89 8,85 Acide stéarique 141500 1,00 0,85 1,18 1,77 N330 155004 20 1,82 10,99 35,41 PolyBd-CC 10,87 0,90 12,08 19,25 Cyclohexane amine 3,72 0,945 3,94 6,59 Glycérol tri CC 5,40 1,00 5,40 9,56 Huile plaxolène 50 3,00 0,9 3,33 5,31 Acc CBS 80% 140130 2,24 1,22 1,84 3,97 Rhenogran am/so 143910 0,96 1,199 0,80 1,70 Soufre M300 2,24 2,07 1,08 3,97 Total 154,43 1,03 150,22 273,45 Tableau 17: Composition de caoutchouc 110 selon l'invention (avec 20 pce de noir de carbone et 20 pce de NIPU issu de PolyBd-CC et 1,3- 10 cyclohexanebis(methylamine), avec allongeur phloroglucinol tri CC) : Composé Parts Masse volumique (g/mL) Volume (mL) Masse (g) IR Nipol 2200 100,00 0,92 108,70 177,08 ZnO 2(silox 3C) 141000 5,00 5,6 0,89 8,85 Acide stéarique 141500 1,00 0,85 1,18 1,77 N330 155004 20 1,82 10,99 35,42 PolyBd-CC 10,87 0,90 12,08 19,25 Cyclohexane amine 3,50 0,945 3,70 6,20 Phloroglucinol tri CC 5,63 1,00 5,63 9,97 Huile plaxolène 50 3,00 0,9 3,33 5,31 Acc CBS 80% 140130 2,24 1,22 1,84 3,97 Rhenogran CLD/80 143910 0,96 1,199 0,80 1,70 Soufre M300 2,24 2,07 1,08 3,97 Total 154,44 1,03 150,22 273,48 33 Tableau 18 : Composition de caoutchouc 111 selon l'invention (avec 20 pce de noir de carbone et 20 pce de NIPU issu de PolyBd-CC et xylylène diamine, avec alloncleur phloroplucinol tri CC) : 5 Composé Parts Masse volumique (g/mL) Volume (mL) Masse (g) IR Nipol 2200 100,00 0,92 108,70 177,42 ZnO 2(silox 3C) 141000 5,00 5,6 0,89 8,87 Acide stéarique 141500 1,00 0,85 1,18 1,77 N330 155004 20 1,82 10,99 35,48 PolyBd-CC 10,92 0,90 12,13 19,37 xylylene diamine 3,39 1,032 3,28 6,01 Phloroglucinol tri CC 5,70 1,00 5,70 10,11 Huile plaxolène 50 3,00 0,9 3,33 5,32 Acc CBS 80% 140130 2,24 1,22 1,84 3,97 Rhenogran CLD/80 143910 0,96 1,199 0,80 1,70 Soufre M300 2,24 2,07 1,08 3,97 Total 154,45 1,03 149,92 274,03 Tableau 19: Composition de caoutchouc 112 selon l'invention (avec 20 pce de noir de carbone et 20 pce de NIPU issu de PolyBd-CC et 10 EDEA, avec alloncieur phloroplucinol tr CC) : Composé Parts Masse volumique (g/mL) Volume (mL) Masse (g) IR Nipol 2200 100,00 0,92 108,70 177,31 ZnO 2(silox 3C) 141000 5,00 5,6 0,89 8,87 Acide stéarique 141500 1,00 0,85 1,18 1,77 N330 155004 20 1,82 10,99 35,46 PolyBd-CC 10,85 0,90 12,06 19,24 EDEA 3,59 0,998 3,60 6,37 Phloroglucinol tri CC 5,56 1,00 5,56 9,86 Huile plaxolène 50 3,00 0,9 3,33 5,32 Acc CBS 80% 140130 2,24 1,22 1,84 3,97 Rhenogran CLD/80 143910 0,96 1,199 0,80 1,70 Soufre M300 2,24 2,07 1,08 3,97 Total 154,44 1,03 150,02 273,84 34 Tableau 20: Composition de caoutchouc 113 selon l'invention (avec 20 pce de noir de carbone et 20 pce de NIPU issu de PolyBd-CC et TAEA, avec allonqeur phloronlucinol tri CC) : 5 Composé Parts Masse volumique (g/mL) Volume (mL) Masse (g) IR Nipol 2200 100,00 0,92 108,70 177,20 ZnO 2(silox 3C) 141000 5,00 5,6 0,89 8,86 Acide stéarique 141500 1,00 0,85 1,18 1,77 N330 155004 20 1,82 10,99 35,44 PolyBd-CC 11,22 0,90 12,47 19,88 TAEA 2,55 0,977 2,61 4,52 Phloroglucinol tri CC 6,23 1,00 6,23 11,04 Huile plaxolène 50 3,00 0,9 3,33 5,32 Acc CI35 80% 140130 2,24 1,22 1,84 3,97 Rhenogran CLD/80 143910 0,96 1,199 0,80 1,70 Soufre M300 2,24 2,07 1,08 3,97 Total 154,44 1,03 150,11 273,67 Comme visible à la figure 11, l'ajout d'un NIPU synthétisé in situ permet également de renforcer la matrice élastomère, comme le montrent 10 notamment les modules des mélanges IR/NIPU qui sont supérieurs à ceux du mélange renforcé par uniquement 20 pce de noir de carbone. De plus, le choix de la structure de l'allongeur de chaînes (avec un premier précurseur polyamine 1,3-cyclohexanebis(méthylamine)) permet de moduler les propriétés mécaniques des compositions 17 à 110 afin 15 d'obtenir des duretés proches de celle dudit mélange de référence (avec 40 pce de noir de carbone et sans NIPU). L'effet Payne à 100° C de chacune des compositions 17 à 110 est très faible (voir ledit rapport inférieur ou égal à 1,05), quel que soit l'allongeur de chaînes utilisé. 20 Comme visible à la figure 12, le choix de la polyamine utilisée (pour un même allongeur de chaînes phloroglucinol tri CC) impacte également les propriétés mécaniques des compositions 110 à 113 et permet de leur conférer des duretés variables (48 à 52 Shore A). Dans tous les cas, l'effet Payne à 100° C est toujours fortement réduit en comparaison dudit mélange de référence (voir ledit rapport inférieur ou égal à 1,09, voire à 1,06). Comme visible à la figure 13 qui montre les propriétés 5 dynamiques des compositions 17 à 113 mesurées à différentes températures (à -30° C, 0° C, 25° C, 65° C et 100°C), l'effet Payne est considérablement réduit pour ces compositions 17 à 113 en comparaison dudit mélange de référence. En conclusion, les résultats précités démontrent que les 10 propriétés dynamiques des compositions selon ce second mode de l'invention sont nettement améliorées par rapport à l'art antérieur représenté par ledit mélange de référence (avec 40 pce de noir de carbone et sans NIPU), ce qui permet avantageusement de mettre en oeuvre ces compositions dans des applications dynamiques et dans une large gamme de températures allant de 15 -30° C à 100° C. Les figures 14 à 20 montrent que les NIPU ainsi obtenus in situ sont très finement dispersés de manière relativement homogène dans le polyisoprène sous forme de nodules de plus grande dimension transversale moyenne en nombre comprise entre 50 nm et 2 pm, voire entre 100 nm et 20 1 pm. Cette dispersion contribue à l'obtention des propriétés mécaniques précitées des compositions de l'invention incluant notamment leur effet Payne minimisé. En résumé, le renforcement chimique de la matrice élastomère par des réseaux de NIPU ainsi enchevêtrés permet de maintenir 25 les propriétés mécaniques (modules et dureté) des compositions 17 à 113 par rapport audit mélange de référence, et en minimisant la non-linéarité (rigidification REVENDICATIONS1) Composition de caoutchouc utilisable dans un organe mécanique à fonction dynamique en particulier choisi parmi des supports antivibratoires et des articulations élastiques pour véhicules à moteur ou dispositifs industriels, la composition étant à base d'au moins un élastomère et comprenant : - une charge renforçante, et - un polymère à groupes uréthanes dispersé dans ledit au moins un élastomère, 10 la composition comprenant le produit d'une réaction in situ de mélangeage thermomécanique dudit au moins un élastomère avec ladite charge renforçante, des précurseurs dudit polymère à groupes uréthanes et un allongeur de chaîne, dans laquelle la composition présente un rapport G' 0,5% I G' 20% 15 de modules de conservation G' relatifs aux modules de cisaillement complexes G* vérifiant l'une au moins des conditions suivantes (i) à (y), G' 0,5% et G' 20% étant mesurés selon la norme ISO 4664 à des amplitudes de déformations dynamiques respectives de 0,5 % et 20 %, sur des éprouvettes de double cisaillement soumises à des déformations en cisaillement de 0,02 % à 50 % à une même fréquence de 5 Hz 20 et à une même température T: (i) G' 0,5% 1G' 20% s 1,15 pour T = 1000G, (ii) G' 0,5% 1G' 20% s 1,40 pour T = 65° C, (iii) G' 0,5% 1G' 20% s 1,50 pour T = 25° C, (iv) G' 0,5% 1G' 20% s 1,60 pour T = 0° C, 25 (y) G' 0,5% 1G' 20% s 2,50 pour T = -30° C. 2) Composition de caoutchouc selon la revendication 1, dans laquelle la composition vérifie au moins la condition (i), et de préférence en outre les conditions (ii), (iii), (iv) et (y), et dans laquelle lesdites éprouvettes sont soumises à 30 un conditionnement mécanique préalable de 0 ± 4 mm, 50 mm/min pendant 8 cycles. 3) Composition de caoutchouc selon la revendication 1 ou 2, dans laquelle la composition comprend (pce : parties en poids pour 100 parties d'élastomère(s)) de 10 à 40 pce d'un noir de carbone à titre de charge renforçante et de 10 à 50 pce dudit polymère à groupes uréthanes, la composition vérifiant de préférence en outre la condition suivante (i-a): (i-a) G' 0,5% / G' 20% 1,12 pour T = 100° C. 4) Composition de caoutchouc selon la revendication 3, dans laquelle la composition comprend de 15 à 30 pce dudit noir de carbone par exemple 10 de grade N330 et de 15 à 30 pce dudit polymère à groupes uréthanes. 5) Composition de caoutchouc selon une des revendications précédentes, dans laquelle ledit polymère à groupes uréthanes est dispersé dans ledit au moins un élastomère sous forme de nodules de plus grande dimension 15 transversale moyenne en nombre comprise entre 1 nm et 5 pm, de préférence entre 50 nm et 2 pm. 6) Composition de caoutchouc selon une des revendications précédentes, dans laquelle la composition présente : 20 - l'un au moins des modules sécants M100, M300 et M400 suivants respectivement à 100 °/0, 300% et 400 % de déformation, mesurés en traction uni-axiale selon la norme ASTM D 412 : M100 k 1,5 MPa, M300 5,5 MPa, et 25 M400 k 9,5 MPa ; et/ou - une résistance à la rupture R/r, mesurée en traction uni-axiale selon la norme ASTM D 412, d'au moins 26 MPa. 30 7) Composition de caoutchouc selon une des revendications précédentes, dans laquelle la composition présente une dureté Shore A, mesurée selon la norme ASTM D2240, d'au moins 48 et de préférence comprise entre 50 et 55. 8) Composition de caoutchouc selon une des revendications précédentes, dans laquelle ledit au moins un élastomère est un caoutchouc choisi parmi les élastomères diéniques ou non, à l'exception des caoutchoucs silicones, la composition comprenant un système de réticulation par exemple au soufre qui est 5 apte à réagir avec ledit produit de ladite réaction in situ de mélangeage thermomécanique pour co-réticuler ledit au moins un élastomère avec ledit polymère à groupes uréthanes. 9) Composition de caoutchouc selon la revendication 8, dans 10 laquelle ledit au moins un élastomère est un élastomère diénique apolaire, étant de préférence choisi parmi le caoutchouc naturel (NR), les polyisoprènes (n), les polybutadiènes (BR) et les copolymères styrène-butadiène (SBR). 10) Composition de caoutchouc selon une des revendications 15 précédentes, dans laquelle ledit polymère à groupes uréthanes est segmenté par : - des segments rigides qui sont présents dans ledit polymère suivant une fraction massique comprise entre 20 % et 40 %, de préférence entre 25 'Vo et 35 °hi, et qui comprennent ledit allongeur de chaîne et un premier dit précurseur, et par 20 - des segments souples comprenant un second dit précurseur qui est un polymère diénique à bouts de chaîne fonctionnalisés, de préférence un polybutadiène fonctionnalisé, ledit polymère à groupes uréthanes étant co-réticulé, via des doubles liaisons dudit second précurseur, avec ledit au moins un élastomère en 25 formant un réseau tridimensionnel relié par des liaisons covalentes audit moins un élastomère. 11) Composition de caoutchouc selon la revendication 10, dans laquelle lesdits premier précurseur et second précurseur forment deux réactifs 30 séparés pour ladite réaction in situ de mélangeage thermomécanique avec ledit au moins un élastomère, ladite charge renforçante et ledit allongeur de chaîne, lesdits précurseurs ne formant pas un prépolymère de précurseurs. 12) Composition de caoutchouc selon la revendication 10 ou 11, dans laquelle ledit allongeur de chaîne présente une masse molaire inférieure ou égale à 700 g/mol et de préférence inférieure à 600 g/mol. 5 13) Composition de caoutchouc selon une des revendications 10 à 12, dans laquelle ledit polymère à groupes uréthanes appartient à la famille des polyuréthanes obtenus à partir d'un composé isocyanate, à l'exclusion des polyuréthane-urée. 14) Composition de caoutchouc selon la revendication 13, dans laquelle : - ledit premier précurseur est un polyisocyanate de fonctionnalité supérieure à 2, de préférence choisi parmi des monomères ou pré-polymères à base de 4,4'-méthylène bis(phényl isocyanate), l'isophorone diisocyanate, 15 l'hexaméthylène diisocyanate et le 4,4'-diisocyanate de diphénylméthylène, - ledit second précurseur est un polymère diénique fonctionnalisé diol de fonctionnalité supérieure à 2, de préférence un polybutadiène hydroxytéléchélique non hydrogéné de masse moléculaire moyenne en nombre comprise entre 1000 et 3000 g/mol et de fonctionnalité égale ou supérieure à 2,2, et 20 - ledit allongeur de chaîne est un polyol choisi parmi les diols et triols qui présente une masse molaire inférieure ou égale à 300 g/mol, de préférence choisi parmi le cyclohexane diméthanol, l'isosorbide et le glycérol. 15) Composition de caoutchouc selon la revendication 13 ou 14, 25 dans laquelle : - ledit au moins un élastomère est un élastomère diénique apolaire de préférence choisi parmi le caoutchouc naturel (NR), les polyisoprènes (IR), les polybutadiènes (BR) et les copolymères styrène-butadiène (SBR), - ladite charge renforçante comprend un noir de carbone par 30 exemple de grade N330 présent dans la composition selon une quantité comprise entre 15 et 30 pce (pce : parties en poids pour 100 parties d'élastomère(s)), - ledit polymère à groupes uréthanes est présent dans la composition selon une quantité comprise entre 15 et 30 pce, et - la quantité totale dudit noir de carbone et dudit polymère à groupes uréthanes dans la composition est comprise entre 35 et 55 pce. 16) Composition de caoutchouc selon la revendication 15, dans 5 laquelle la composition vérifie la condition suivante (i-a): (i-a) G' 0,5% / G' 20% 1,12 pour T = 100° C. 17) Composition de caoutchouc selon une des revendications 10 à 12, dans laquelle ledit polymère à groupes uréthanes appartient à la famille des 10 polyhydroxyuréthanes obtenus sans isocyanate. 18) Composition de caoutchouc selon la revendication 17, dans laquelle : - ledit premier précurseur est une polyamine choisie parmi les 15 diamines et les triamines, de préférence choisie parmi la 1,3- cyclohexanebis(méthylami ne), la xylylène diamine, la 2,2'- (éthylènedioxy)bis(éthylami ne) et la tris(2-aminoéthyl)amine, - ledit second précurseur est un polymère diénique fonctionnalisé cyclocarbonate en bouts de chaîne, de préférence un polybutadiène fonctionnalisé 20 par deux cycles carbonates terminaux à 5 ou 6 membres chacun, et - ledit allongeur de chaîne est un carbonate cyclique qui présente une masse molaire inférieure ou égale à 500 g/mol, de préférence choisi parmi le cyclohexane bis carbonate, le résorcinol bis carbonate, le glycérol tri carbonate et le phloroglucinol tri carbonate. 25 19) Composition de caoutchouc selon la revendication 17 ou 18, dans laquelle : - ledit au moins un élastomère est un élastomère diénique apolaire de préférence choisi parmi le caoutchouc naturel (NR), les polyisoprènes (IR), les 30 polybutadiènes (BR) et les copolymères styrène-butadiène (SBR), - ladite charge renforçante comprend un noir de carbone par exemple de grade N330 présent dans la composition selon une quantité comprise entre 15 et 30 pce (pce : parties en poids pour 100 parties d'élastomère(s)), - ledit polymère à groupes uréthanes est présent dans la composition selon une quantité comprise entre 15 et 30 pce, et - la quantité totale dudit noir de carbone et dudit polymère à groupes uréthanes dans la composition est comprise entre 35 et 55 pce. 5 20) Composition de caoutchouc selon la revendication 19, dans laquelle la composition vérifie l'une au moins et de préférence l'ensemble des conditions suivantes (i-a) à (v-a): (i-a) G' 0,5% / G' 20% 5 1,12 pour T = 100° C. 10 (ii-a) G' 0,5% 1G' 20% 5 1,20 pour T = 65° C, (iii-a) G' 0,5% / G' 20% 5 1,30 pour T = 25° C, (iv-a) G' 0,5% / G' 20% 5 1,40 pour T = 0° C, (v-a) G' 0,5% 1G' 20% 5 1,50 pour T = -30° C. 21) Composition de caoutchouc selon la revendication 20, dans laquelle la composition vérifie en outre l'une au moins et de préférence l'ensemble des conditions suivantes (i-b) à (v-b) : (i-b) G' 0,5% / G' 20% 5 1,10 pour T = 100° C. (ii-b) G' 0,5% 1G' 20% 5 1,15 pour T = 65°C, (iii-b) G' 0,5% / G' 20% 5 1,20 pour T = 25° C, (iv-b) G' 0,5% / G' 20% 5 1,25 pour T = 0° C, (v-b) G' 0,5% 1G' 20% 5 1,40 pour T = -30° C. 22) Organe mécanique à fonction dynamique en particulier choisi parmi des supports antivibratoires et des articulations élastiques pour véhicules à moteur ou dispositifs industriels, ledit organe comprenant au moins une partie élastique qui est constituée d'une composition de caoutchouc et qui est adaptée pour être soumise à des sollicitations dynamiques, dans lequel ladite composition est telle que définie à l'une des revendications précédentes. 23) Procédé de préparation d'une composition de caoutchouc selon une des revendications 1 à 21, dans lequel le procédé comprend les étapes suivantes : a) la formation d'un mélange non réticulé comprenant une dispersion, dans ledit au moins un élastomère, dudit polymère à groupes uréthanes par ladite réaction de mélangeage thermomécanique dudit au moins un élastomère avec ladite charge renforçante, lesdits précurseurs et ledit allongeur de chaîne, 5 ladite réaction étant de préférence mise en oeuvre dans un mélangeur interne à une température maximale comprise entre 130° Cet 180° C, b) ajout au mélange d'un système de réticulation avec un travail mécanique du mélange réticulable ainsi obtenu de préférence réalisé dans un mélangeur ouvert à une température maximale inférieure à 80° C, puis 10 c) réticulation du mélange réticulable par vulcanisation sous presse à une température comprise entre 130° C et 180° C, de préférence par moulage compression, ledit polymère à groupes uréthanes étant co-réticulé par voie chimique avec ledit au moins un élastomère en formant avec ce dernier des liaisons covalentes. 15 24) Procédé selon la revendication 23, dans lequel lesdits précurseurs forment un premier précurseur et un second précurseur qui sont ajoutés séparément à l'étape a) après ledit au moins un élastomère, ledit polymère à groupes uréthanes étant segmenté par des segments rigides comprenant ledit 20 allongeur de chaîne et ledit premier précurseur et par des segments souples comprenant ledit second précurseur. 25) Procédé selon la revendication 24, dans lequel la fraction massique totale dudit premier précurseur et dudit allongeur de chaîne dans ledit 25 polymère à groupes uréthanes formé à l'étape a) est comprise entre 20 % et 40 °/0, de préférence entre 25 % et 35 %. 26) Utilisation d'un polymère à groupes uréthanes dispersé dans une composition de caoutchouc selon une des revendications 1 à 21, la composition 30 de caoutchouc étant à base d'au moins un élastomère par une réaction in situ de mélangeage thermomécanique dudit au moins un élastomère avec une charge renforçante, des précurseurs dudit polymère et un allongeur de chaîne, pour réduire l'effet Payne dans la composition à une température T inclusivement comprise entre -30° C et 100° C, l'effet Payne étant quantifié par ledit rapport G' 0,5% / G' 20% de modules de conservation G' relatifs aux modules de cisaillement complexes G de la composition, 5 en comparaison d'un mélange de caoutchouc à base dudit au moins un élastomère, dépourvu dudit polymère à groupes uréthanes et comprenant ladite charge renforçante selon une quantité en pce égale à la somme des pce, dans la composition, de ladite charge renforçante et dudit polymère à groupes uréthanes. 10 27) Utilisation d'un polymère à groupes uréthanes selon la revendication 26, la composition comprenant (pce : parties en poids pour 100 parties d'élastomère(s)) de 10 à 40 pce d'un noir de carbone à titre de charge renforçante et de 10 à 50 pce dudit polymère à groupes uréthanes, pour réduire ledit rapport G' 0,5% / G' 20% de plus de 40 %, et 15 optionnellement en outre conserver à moins de 15 % près la dureté Shore A de la composition, en comparaison dudit mélange de caoutchouc dépourvu dudit polymère à groupes uréthanes et comprenant ledit noir de carbone selon une quantité en pce égale à la somme des pce, dans la composition, dudit noir de 20 carbone et dudit polymère à groupes uréthanes.